Matériau scintillateur inorganique en un monocristal composite de formule La 1-z-v Ce z C v (Br 1-x A x ) 3-v+y+w Li y Na w -(LiX) a -(NaY) b constitué d’une matrice monocristalline La 1-z-v Ce z C v (Br 1-x A x ) 3-v+y+w Li y Na w et d’inclusions LiX, et optionnellement d’inclusions NaY, incorporées dans ladite matrice monocristalline, où - A est choisi parmi I et Cl ; - C est choisi parmi Ca, Sr, Ba et Mg, de préférence parmi Sr et Ca ; - X est choisi parmi F, Cl, Br, I et leurs combinaisons ; - Y est choisi parmi F, Cl, Br, I et leurs combinaisons ; - 0 ≤ x ≤ 0,5 ; - 0 ≤ y ≤ 0,02 ; - 0 ≤ v ≤ 0,1 ; - 0 ≤ w ≤ 0,02, de préférence w = 0 ; - 0 ≤ z ≤ 1 ; - 0 ≤ z +v ≤ 1 - 0 - 0 ≤ b ≤ 0,20 - a, b, x, v, y, w et z sont des indices molaires pour LiX, NaY, A, C, Li, Na et Ce, respectivement. Matériau selon la revendication 1, ayant une formule choisie parmi : - LaBr 3 :Ce-(LiBr) a , - La(Br 1-x A x ) 3 :Ce:C-(LiX) a , , C étant choisi parmi Ca, Sr, Ba et Mg, de préférence étant Sr, - Ce(Br 1-x A x ) 3 -(LiX) a , - Ce(Br 1-x A x ) 3 :C-(LiX) a , C étant choisi parmi Ca, Sr, Ba et Mg. Matériau selon la revendication 1, dans lequel la matrice monocristalline est choisie parmi LaBr 3 :Ce, LaBr 3 :Ce:Sr, CeBr 3 , et CeBr 3 :Ca. Matériau selon la revendication 1, ayant la formule LaBr 3 :Ce-(LiBr) a . Matériau selon l’une quelconque des revendications précédentes, dans lequel plus de 10% en masse du Li est sous la forme 6 Li. Matériau selon la revendication immédiatement précédente, dans lequel plus de 50% en masse du Li est sous la forme 6 Li. Matériau selon l’une quelconque des revendications précédentes, caractérisé en ce que - x est inférieur ou égal à 0,10, de préférence inférieur ou égal à 0,04, de préférence inférieur ou égal à 0,03, de préférence est nul ; et/ou - v est supérieur à 0,001, et/ou inférieur ou égal à 0,05, de préférence inférieur ou égal à 0,004, de préférence inférieur ou égal à 0,003 ; et/ou - a est supérieur à 0,01, de préférence supérieur ou égal à 0,05, et/ou inférieur ou égal à 0,2, de préférence inférieur ou égal à 0,18. Matériau selon l’une quelconque des revendications précédentes, caractérisé en ce que : x = 0 et 0,005 ≥ v ≥ 0,001 et 0,10 ≥ z ≥ 0,02 et 0,17 ≥ a ≥ 0,12 ; ou x = 0 et 0,005 ≥ v ≥ 0,001 et z ≥ 0,9 et 0,17 ≥ a ≥ 0,12. Procédé de fabrication d’un matériau selon l’une quelconque des revendications précédentes, comportant les étapes successives suivantes : a) préparation d’une charge de départ ayant une composition adaptée à la composition dudit matériau ; b) synthèse du monocristal composite, à partir de la charge de départ, par une méthode de cristallisation à gradient vertical ou par une méthode de croissance en forme contrôlée par capillarité en contact avec le bord, la charge de départ comportant un premier flux apportant du Lithium Li et de formule LiX, X étant choisi parmi F, Cl, Br, et I. Procédé selon la revendication immédiatement précédente, dans laquelle X est l’élément Brome Br. Procédé selon l’une quelconque des deux revendications immédiatement précédentes, dans lequel la quantité dudit premier flux est supérieure à 1%, de préférence supérieure à 3%, de préférence supérieure à 4%, et/ou inférieure à 10%, de préférence inférieure à 8%, de préférence inférieure à 6%, en pourcentage massique sur la base de la charge de départ. Procédé selon l’une quelconque des deux revendications immédiatement précédentes, dans lequel la charge de départ comporte un deuxième flux, le deuxième flux apportant de l’iode I, et étant de préférence NaI. Utilisation d’un matériau selon l’une quelconque des revendications 1 à 8, ou fabriqué selon l’une quelconque des revendications 9 à 12, comme composant d’un détecteur de scintillation, notamment pour des applications dans l'industrie, le domaine médical et/ou la détection pour le forage pétrolier. Détecteur de sécurité, en particulier pour l’identification d’objets comportant un matériau émettant à la fois un rayonnement gamma et des neutrons thermiques, en particulier des objets illicites, comportant un matériau selon l’une quelconque des revendications 1 à 8 ou fabriqué selon l’une quelconque des revendications 9 à 12.